(57)【要約】【課題】外観に優れ、耐候性が良好であり、塗膜の硬度に優れる塗料用組成物、及び該塗料用組成物により形成された塗膜を備える塗装体を提供する。【解決手段】本発明に係る塗料用組成物は、含フッ素重合体粒子（Ａ）と、多官能（メタ）アクリレート（Ｂ）と、液状媒体と、を含有ることを特徴とする。また、本発明に係る塗装体は、本願の塗料用組成物により形成された塗膜を備える。また、前記含フッ素重合体粒子（Ａ）と前記多官能（メタ）アクリレート（Ｂ）の合計１００質量部に対して、前記多官能（メタ）アクリレート（Ｂ）を２０〜９５質量部含有することができる。【選択図】なし【特許請求の範囲】
【請求項１】
含フッ素重合体粒子（Ａ）と、
多官能（メタ）アクリレート（Ｂ）と、
液状媒体と、
を含有する、塗料用組成物。
【請求項２】
前記含フッ素重合体粒子（Ａ）と前記多官能（メタ）アクリレート（Ｂ）の合計１００質量部に対して、前記多官能（メタ）アクリレート（Ｂ）を２０〜９５質量部含有する、請求項１に記載の塗料用組成物。
【請求項３】
前記含フッ素重合体粒子（Ａ）と前記多官能（メタ）アクリレート（Ｂ）の合計１００質量部に対して、さらに、重合開始剤（Ｃ）を１〜１０質量部含有する、請求項１または２に記載の塗料用組成物。
【請求項４】
前記多官能（メタ）アクリレート（Ｂ）が、液状媒体中に分散したエマルジョン状である、請求項１ないし３のいずれか一項に記載の塗料用組成物。
【請求項５】
基材と、前記基材の表面に請求項１ないし請求項４のいずれか一項に記載の塗料用組成物を塗布及び乾燥されて形成された塗膜と、を備える塗装体。
【発明の詳細な説明】
【技術分野】
【０００１】
本発明は、塗料用組成物、該組成物を含有する塗料、及び該塗料用組成物又は該塗料により形成された塗膜を備える塗装体に関する。
【背景技術】
【０００２】
含フッ素系重合体は、耐熱性、耐候性、電気絶縁性等に優れ、ガラス、金属、樹脂、木材、スレート等の各種基材に対して防汚性や耐薬品性を付与するコーティング剤として用いられている。しかしながら、含フッ素系重合体は、基材への密着性が劣るため、十分な塗膜の強度や安定性が得られないという課題があった。例えば、特許文献１や特許文献２に開示されている含フッ素系重合体においても、ガラスや硬質アルミ等の各種基材上に塗布した場合には、十分な強度を有する塗膜が得られるとは言い難い。
【０００３】
塗膜の強度を向上させるために、特許文献３や特許文献４では、含フッ素系重合体に有機ケイ素系オリゴマーを配合する技術が開示されている。また、特許文献５では、含フッ素系重合体とメタアクリル系重合体との複合重合体粒子の水性分散体と、有機ケイ素化合物とメタアクリル系重合体との複合重合体粒子の水性分散体との配合技術を開示している。しかしながら、いずれの技術を用いた場合でも、塗料用組成物の安定性や、基材と塗膜との密着性、塗膜の強度は十分なものではなかった。
【先行技術文献】
【特許文献】
【０００４】
【特許文献１】特開平１０−１２０８５８号公報
【特許文献２】特開２００９−２２７７５４号公報
【特許文献３】特開平０８−１２０２１１号公報
【特許文献４】国際公開第９８／２３６８０号
【特許文献５】特開２００３−２８６４４０号公報
【発明の概要】
【発明が解決しようとする課題】
【０００５】
そこで、本発明に係る幾つかの態様は、前記課題を解決することで、外観に優れ、耐候性が良好であり、塗膜の硬度に優れる塗料用組成物、及び該塗料用組成物により形成された塗膜を備える塗装体を提供するものである。
【課題を解決するための手段】
【０００６】
本発明は上述の課題の少なくとも一部を解決するためになされたものであり、以下の態様又は適用例として実現することができる。
【０００７】
［適用例１］
本発明に係る塗料用組成物の一態様は、
含フッ素重合体粒子（Ａ）と、多官能（メタ）アクリレート（Ｂ）と、液状媒体と、を含有することを特徴とする。
【０００８】
［適用例２］
適用例１の塗料用組成物において、
前記含フッ素重合体粒子（Ａ）と前記多官能（メタ）アクリレート（Ｂ）の合計１００質量部に対して、前記多官能（メタ）アクリレート（Ｂ）を２０〜９５質量部含有することができる。
【０００９】
［適用例３］
適用例１または適用例２の塗料用組成物において、
前記含フッ素重合体粒子（Ａ）と前記多官能（メタ）アクリレート（Ｂ）の合計１００質量部に対して、さらに、重合開始剤（Ｃ）を１〜１０質量部含有することができる。
【００１０】
［適用例４］
適用例１ないし適用例３のいずれか一項に記載の塗料用組成物において、
前記多官能（メタ）アクリレート（Ｂ）が、液状媒体中に分散したエマルジョン状であることができる。
【００１１】
［適用例５］
本発明に係る塗装体の一態様は、
適用例１ないし適用例４のいずれか一項に記載の塗料用組成物を塗布及び乾燥されて形成された塗膜と、を備える。
【発明の効果】
【００１２】
本発明に係る塗料用組成物によれば、外観に優れ、耐候性が良好であり、塗膜の硬度に優れる塗料用組成物、及び該塗料用組成物により形成された塗膜を備える塗装体を提供することができる。
【発明を実施するための形態】
【００１３】
そこで、本発明に係る幾つかの態様は、
以下、本発明に係る好適な実施形態について詳細に説明する。なお、本発明は、下記に記載された実施形態のみに限定されるものではなく、本発明の要旨を変更しない範囲において実施される各種の変形例も含むものとして理解されるべきである。なお、本明細書における「〜（メタ）アクリレート」とは、「〜アクリレート」及び「〜メタクリレート」の双方を包括する概念である。また、「（メタ）アクリル酸〜」とは、「アクリル酸〜」及び「メタクリル酸〜」の双方を包括する概念である。
【００１４】
１．塗料用組成物
本実施の形態に係る塗料用組成物は、重合体粒子（Ａ）（以下、「（Ａ）成分」ともいう）と、多官能（メタ）アクリレート（Ｂ）（以下、「（Ｂ）成分」ともいう）と、液状媒体と、を含有する。以下、本実施の形態に係る塗料用組成物に含まれる各成分について詳細に説明する。
【００１５】
１．１．含フッ素重合体粒子（Ａ）
本実施の形態に係る塗料用組成物に含有される含フッ素重合体粒子（Ａ）は、液状媒体中に粒子として分散されたラテックス状である。塗料用組成物がラテックス状であると、塗料の塗布性が良好となる。含フッ素重合体粒子（Ａ）は、含フッ素系重合体を含有する。以下、含フッ素系重合体を構成する各繰り返し単位について説明する。
【００１６】
１．１．１．含フッ素エチレン系単量体に由来する繰り返し単位
上述したように、本実施の形態において使用される含フッ素系重合体は、含フッ素エチレン系単量体に由来する繰り返し単位を有する。含フッ素エチレン系単量体としては、例えばフッ素原子を有するオレフィン、フッ素原子を有する（メタ）アクリレート等が挙げられる。フッ素原子を有するオレフィンとしては、例えばフッ化ビニリデン、四フッ化エチレン、六フッ化プロピレン、三フッ化塩化エチレン、パーフルオロアルキルビニルエーテル等が挙げられる。フッ素原子を有する（メタ）アクリレートとしては、例えば下記一般式（３）で表される化合物、（メタ）アクリル酸３［４〔１−トリフルオロメチル−２，２−ビス〔ビス（トリフルオロメチル）フルオロメチル〕エチニルオキシ〕ベンゾオキシ］２−ヒドロキシプロピル等が挙げられる。
【００１７】
【化３】
2018083852.tif 000002
【００１８】
（一般式（３）中、Ｒ６は水素原子又はメチル基であり、Ｒ７はフッ素原子を含有する炭素数１〜１８の炭化水素基である。）
上記一般式（３）中のＲ７としては、例えば炭素数１〜１２のフッ化アルキル基、炭素数６〜１６のフッ化アリール基、炭素数７〜１８のフッ化アラルキル基等が挙げられるが、これらの中でも炭素数１〜１２のフッ化アルキル基であることが好ましい。上記一般式（３）中のＲ７の好ましい具体例としては、例えば２，２，２−トリフルオロエチル基、２，２，３，３，３−ペンタフルオロプロピル基、１，１，１，３，３，３−ヘキサフルオロプロパン−２−イル基、β−（パーフルオロオクチル）エチル基、２，２，３，３−テトラフルオロプロピル基、２，２，３，４，４，４−ヘキサフルオロブチル基、１Ｈ，１Ｈ，５Ｈ−オクタフルオロペンチル基、１Ｈ，１Ｈ，９Ｈ−パーフルオロ−１−ノニル基、１Ｈ，１Ｈ，１１Ｈ−パーフルオロウンデシル基、パーフルオロオクチル基等が挙げられる。
【００１９】
含フッ素エチレン系単量体としては、これらの中でもフッ素原子を有するオレフィンが好ましく、フッ化ビニリデン、四フッ化エチレン及び六フッ化プロピレンよりなる群から選ばれる少なくとも１種であることがより好ましい。上記の含フッ素エチレン系単量体は、１種単独で使用してもよく、２種以上を混合して使用してもよい。
【００２０】
含フッ素重合体粒子（Ａ）を構成する含フッ素重合体の繰り返し単位の合計を１００質量％としたときに、含フッ素エチレン系単量体に由来する繰り返し単位を５〜９９質量％の割合で含有することができ、１０〜８０質量％の割合で含有することもできる。含フッ素エチレン系単量体に由来する繰り返し単位の含有割合が前記範囲であると、塗膜の成膜性や密着性をより向上させることができる。
【００２１】
含フッ素系重合体は、含フッ素エチレン系単量体に由来する繰り返し単位のみを有していてもよく、含フッ素エチレン系単量体に由来する繰り返し単位以外の、後述する共重合可能な、その他の単量体に由来する繰り返し単位を有していてもよい。
【００２２】
含フッ素重合体がフッ化ビニリデンに由来する繰り返し単位を含有する場合、その含有割合は、好ましくは５０〜１００モル％であり、より好ましくは６０〜９８モル％である。含フッ素重合体が四フッ化エチレンに由来する繰り返し単位を含有する場合、その含有割合は、好ましくは５０モル％以下であり、より好ましくは１〜５０モル％であり、さらに好ましくは２〜３０モル％である。含フッ素重合体が六フッ化プロピレンに由来する繰り返し単位を含有する場合、その含有割合は、好ましくは１〜５０モル％であり、より好ましくは２〜３０モル％である。
【００２３】
１．１．２．その他の単量体
上記含フッ素系重合体は、含フッ素エチレン系単量体に由来する繰り返し単位以外の単量体に由来する繰り返し単位を有してもよい。その他の単量体としては、国際公開ＷＯ２０１４／１１２２５２等に記載の単量体を使用することができる。例えば不飽和カルボン酸エステル、不飽和カルボン酸、α，β−不飽和ニトリル、カルボニル基含有化合物、共役ジエン、芳香族ビニル、ビニルエーテル、アリルエーテル、アルコキシシラン等が挙げられる。これらの単量体については、重合体粒子（Ａ）を構成する重合体の繰り返し単位の合計を１００質量％としたときに、１０〜９０質量％の割合で含有することができ、２０〜８５質量％の割合で含有することもできる。
【００２４】
不飽和カルボン酸エステルとしては、例えば不飽和カルボン酸のアルキルエステル、不飽和カルボン酸のシクロアルキルエステル、不飽和カルボン酸のヒドロキシアルキルエステル等が挙げられる。
【００２５】
上記不飽和カルボン酸としては、エチレン性不飽和カルボン酸が好ましく、例えばアクリル酸、メタクリル酸、クロトン酸、マレイン酸、フマル酸、イタコン酸等のモノ又はジカルボン酸を挙げることができ、これらから選択される１種以上であることができる。これらの中でも、アクリル酸、メタクリル酸及びイタコン酸よりなる群から選択される１種以上であることが好ましい。
【００２６】
上記α，β−不飽和ニトリルとしては、例えばアクリロニトリル、メタクリロニトリル、α−クロルアクリロニトリル、α−エチルアクリロニトリル、シアン化ビニリデン等を挙げることができ、これらから選択される１種以上であることができる。
【００２７】
上記カルボニル基含有化合物としては、例えば（メタ）アクリルアミド、ジメチル（メタ）アクリルアミド、ジエチル（メタ）アクリルアミド、イソプロピル（メタ）アクリルアミド、ジアセトン（メタ）アクリルアミド、ジメチルアミノプロピル（メタ）アクリルアミド、ヒドロキシエチル（メタ）アクリルアミド、アクリロイルモルフォリン、アクロレイン等を挙げることができ、これらから選択される１種以上であることができる。
【００２８】
上記共役ジエンとしては、例えば１，３−ブタジエン、２−メチル−１，３−ブタジエン、２，３−ジメチル−１，３−ブタジエン、２−クロル−１，３−ブタジエン等を挙げることができ、これらから選択される１種以上であることができる。
【００２９】
上記芳香族ビニルとしては、例えばスチレン、α−メチルスチレン、ｐ−メチルスチレン、ビニルトルエン、クロルスチレン、ジビニルベンゼン、ｐ−ヒドロキシスチレン等を挙げることができ、これらから選択される１種以上であることができる。
【００３０】
上記ビニルエーテルとしては、例えばエチルビニルエーテル、プロピルビニルエーテル、ブチルビニルエーテル、シクロヘキシルビニルエーテル、２−ヒドロキシエチルビニルエーテル、３−ヒドロキシプロピルビニルエーテル、４−ヒドロキシブチルビニルエーテル、２−アミノエチルビニルエーテル等を挙げることができ、これらから選択される１種以上であることができる。
【００３１】
上記アリルエーテルとしては、例えばメチルアリルエーテル、エチルアリルエーテル、プロピルアリルエーテル、ブチルアリルエーテル、ヒドロキシエチルアリルエーテル、ヒドロキシプロピルアリルエーテル、ヒドロキシブチルアリルエーテル、アリルグリシジルエーテル、エチレングリコールモノアリルエーテル、プロピレングリコールモノアリルエーテル等を挙げることができ、これらから選択される１種以上であることができる。
【００３２】
アルコキシシランとしては、下記一般式（４）及び下記一般式（５）で表される単量体よりなる群から選択される少なくとも１種の単量体を挙げることができる。
【００３３】
Ｒ８ｎＳｉ（ＯＲ９）４−ｎ  ・・・・・（４）
（式中、Ｒ８及びＲ９はそれぞれ独立に炭素数１〜８の有機基を表し、ｎは０〜３の整数を表す。）
Ｒ１０ｍＳｉＯ（４−ｍ）／２  ・・・・・（５）
（式中、Ｒ１０は炭素数１〜８の有機基を表し、ｍは０〜３の数を表す。）
上記一般式（４）及び（５）で表される単量体において、Ｒ８及びＲ１０は炭素数１〜８のアルキル基であることが好ましく、メチル基又はエチル基であることがより好ましい。Ｒ９としては、例えば、炭素数１〜８の、アルキル基、アリール基、アシル基等が挙げられる。アルキル基としては、メチル基、エチル基、ｎ−プロピル基、ｉ−プロピル基、ｎ−ブチル基、ｓｅｃ−ブチル基、ｔ−ブチル基、ｎ−ペンチル基等が挙げられる。アリール基としては、フェニル基、メチルフェニル基、エチルフェニル基、クロロフェニル基、ブロモフェニル基、フルオロフェニル基等が挙げられる。アシル基としては、好ましくは炭素数１〜６のアシル基であり、例えばアセチル基、プロピオニル基、ブチリル基、バレリル基、カプロイル基等が挙げられる。上記一般式（４）中に複数存在するＲ８やＲ９は、相互に同一でも異なってもよい。これらのアルコシキシランは、１種単独で用いてもよく、２種以上を併用してもよい。
【００３４】
１．１．３．含フッ素重合体粒子（Ａ）の調製
含フッ素重合体粒子（Ａ）は、上記のような構成を採るものである限り、その合成方法は特に限定されないが、例えば公知の乳化重合工程又はこれを適宜に組み合わせることによって、容易に合成することができ、国際公開ＷＯ２０１４／１１２２５２等に記載の方法などで調整することができる。
【００３５】
例えば、含フッ素重合体粒子（Ａ）が含フッ素エチレン系単量体に由来する繰り返し単位を有する重合体（Ａａ）と、不飽和カルボン酸エステルに由来する繰り返し単位を有する重合体（Ａｂ）と、を有する場合、先ず、含フッ素エチレン系単量体に由来する繰り返し単位を有する重合体（Ａａ）を公知の方法によって合成する。次いで、該重合体（Ａａ）に重合体（Ａｂ）を構成するための単量体を加え、重合体（Ａａ）を含有する重合体粒子の編み目構造の中に前記単量体を吸収させた後、重合体（Ａａ）の編み目構造の中で吸収させた単量体を重合して重合体（Ａｂ）を合成する方法により、含フッ素重合体粒子（Ａ）を容易に製造することもできる。
【００３６】
含フッ素重合体粒子（Ａ）中の重合体（Ａａ）の含有割合は、含フッ素重合体粒子（Ａ）１００質量部中、５〜９９質量部であることができ、１０〜８０質量部であることもできる。含フッ素系重合体が重合体（Ａａ）を前記範囲で含有することにより、成膜性と密着性とのバランスがより良好となる。
【００３７】
含フッ素重合体粒子（Ａ）中の重合体（Ａｂ）の含有割合は、含フッ素重合体粒子（Ａ）１００質量部中、１０〜９０質量部であることができ、２０〜８５質量部であることもできる。含フッ素重合体粒子（Ａ）が重合体（Ａｂ）を前記範囲で含有することにより、成膜性と密着性とのバランスがより良好となる。
【００３８】
含フッ素重合体粒子（Ａ）の製造、すなわち重合体（Ａａ）の重合もしくは得られた重合体（Ａａ）中に単量体を吸収させた後に行う重合体（Ａｂ）の重合又はこれらの双方は、公知の乳化剤（界面活性剤）、重合開始剤、分子量調整剤等の存在下で行うことができる。
【００３９】
１．１．５．重合体粒子（Ａ）の平均粒子径
含フッ素重合体粒子（Ａ）の平均粒子径（Ｄａ）は３０〜４００ｎｍの範囲にあることが好ましく、５０〜２５０ｎｍの範囲にあることがより好ましい。含フッ素重合体粒子（Ａ）の平均粒子径（Ｄａ）が前記範囲にあると、製膜した際に緻密な塗膜を作成することができるので、耐候性の劣化を効果的に抑制することができる。
【００４０】
なお、含フッ素重合体粒子（Ａ）の平均粒子径（Ｄａ）とは、光散乱法を測定原理とする粒度分布測定装置を用いて粒度分布を測定し、小さい粒子から粒子を累積したときの粒子数の累積度数が５０％となる粒子径（Ｄ５０）の値である。このような粒度分布測定装置としては、例えばコールターＬＳ２３０、ＬＳ１００、ＬＳ１３  ３２０（以上、Ｂｅｃｋｍａｎ  Ｃｏｕｌｔｅｒ．Ｉｎｃ製）や、ＦＰＡＲ−１０００（大塚電子株式会社製）等を挙げることができる。これらの粒度分布測定装置は、重合体粒子の一次粒子だけを評価対象とするものではなく、一次粒子が凝集して形成された二次粒子をも評価対象とすることができる。従って、これらの粒度分布測定装置によって測定された粒度分布は、塗料中に含まれる重合体粒子の分散状態の指標とすることができる。
【００４１】
１．２．多官能（メタ）アクリレート（Ｂ）
本実施の形態に係る塗料用組成物は、多官能（メタ）アクリレート（Ｂ）を含有する。塗料用組成物中に多官能（メタ）アクリレート（Ｂ）を含有することにより、本実施の形態に係る塗料用組成物を用いて作成した塗膜は緻密となり、硬度を向上させ、耐候性を向上させることができる。また、一般的には多官能（メタ）アクリレートは反応して塗膜となる際に大きな体積収縮を起こす。このため、塗膜に皺が寄るなど外観や表面粗さが劣化する場合が多いが、本実施の形態に係る塗料用組成物は表面粗さが小さく良好な外観の塗膜を作成することが可能となる。
【００４２】
塗膜の耐候性の劣化が抑制される効果の発現機構は明らかではないが、以下のように考えられる。すなわち、含フッ素重合体粒子（Ａ）と多官能（メタ）アクリレート（Ｂ）との親和性が良好であるために、含フッ素重合体粒子（Ａ）が多官能（メタ）アクリレート（Ｂ）中に均一に分散された塗膜を形成し、塗膜が雨水等に晒された場合でも緻密な膜を保持できると考えられる。加えて、含フッ素重合体粒子（Ａ）が塗膜中に均一に分散していることで、含フッ素重合体粒子（Ａ）の太陽光による劣化が抑制され、その結果、耐候性の劣化を抑制できると推測される。
【００４３】
また、一般的にラテックスのような重合体粒子の分散液へ新たな成分を添加すると、その新たな成分がトリガーとなり凝集が発生しやすい。ところが、多官能（メタ）アクリレート（Ｂ）は重合体粒子の分散性に与える影響が小さいため、凝集の発生を抑制することができる。そのため、本願発明の塗料用組成物と着色剤とを混合して塗料を作製する際にトリガーとなる成分が存在しないため、重合体粒子や着色剤の凝集を抑制することができる。これにより、基材の表面により均質な塗膜を作製することができるため、このような塗膜を備える塗装体は、良好な耐候性を有するものと推測される。
【００４４】
さらに、塗料用組成物に多官能（メタ）アクリレート（Ｂ）を添加することにより、塗料の流動性を向上させることもできると考えられる。塗料の流動性が向上する結果、より均一な厚みの塗膜を形成することができ、安定した耐候性を発現することができると考えられる。
【００４５】
上記多官能アクリレート（Ｂ）の具体例としては、２官能の化合物として、例えばエチレングリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジエチレングリコールジ（メタ）アクリレート、トリエチレングリコールジ（メタ）アクリレート、ジプロピレングリコールジ（メタ）アクリレート、ビス（２−ヒドロキシエチル）イソシアヌレートジ（メタ）アクリレートなどを：３官能の化合物として、例えばトリメチロールプロパントリ（メタ）アクリレート、ペンタエリスリトールトリ（メタ）アクリレート、グリセリントリ（メタ）アクリレート、トリス（２−ヒドロキシエチル）イソシアヌレートトリ（メタ）アクリレートなどを：
４官能以上の化合物として、例えばペンタエリスリトールテトラ（メタ）アクリレート、ジペンタエリスリトールペンタ（メタ）アクリレート、ジペンタエリスリトールヘキサ（メタ）アクリレート、ジトリメチロールプロパンテトラ（メタ）アクリレートなどを、それぞれ挙げることができるほか；４官能以上の化合物として、例えば分子内に４個以上の（メタ）アクリロイル基を有するオリゴエステル（メタ）アクリレート類、分子内に４個以上の（メタ）アクリロイル基を有するオリゴエーテル（メタ）アクリレート類、分子内に４個以上の（メタ）アクリロイル基を有するオリゴエポキシ（メタ）アクリレート類など、およびこれらの化合物の水酸基にエチレンオキシドまたはプロピレンオキシドが付加してなる化合物のポリ（メタ）アクリレートなどを使用することができる。
【００４６】
これらのうち、ジペンタエリスリトールヘキサ（メタ）アクリレート、ジペンタエリスリトールペンタ（メタ）アクリレート、ペンタエリスリトールテトラ（メタ）アクリレートおよびジトリメチロールプロパンテトラ（メタ）アクリレートから選択される１種以上を使用することが好ましい。
【００４７】
上記のような多官能（メタ）アクリレートの市販品としては、例えば、東亞合成（株）製のアロニックスＭ−２０８、Ｍ−２１０、Ｍ−２１１Ｂ、Ｍ−２１５、Ｍ−２２０、Ｍ−２２５、Ｍ−２７０、Ｍ−２４０、Ｍ−３０９、Ｍ−３１０、Ｍ−３２１、Ｍ−３５０、Ｍ−３６０、Ｍ−３１３、Ｍ−３１５、Ｍ−３０６、Ｍ−３０５、Ｍ−３０３、Ｍ−４５２、Ｍ−４５０、Ｍ−４０８、Ｍ−４０３、Ｍ−４００、Ｍ−４０２、Ｍ−４０４、Ｍ−４０６、Ｍ−４０５、Ｍ−４６０、Ｍ−５１０、Ｍ−５２０、Ｍ−１１００、Ｍ−１２００、Ｍ−３２０、Ｍ−２３３、Ｍ−２４５、Ｍ−２６０、Ｍ−１２１０、Ｍ−１３１０、Ｍ−１６００、Ｍ−２２１、Ｍ−２０３、ＴＯ−９２４、ＴＯ−１２７０、ＴＯ−１２３１、ＴＯ−５９５、ＴＯ−７５６、ＴＯ−１３４３、ＴＯ−９０２、ＴＯ−９０４、ＴＯ−９０５、ＴＯ−１３３０、ＴＯ−１３８２など；
日本化薬（株）製のＫＡＹＡＲＡＤ  Ｒ−５２６、ＮＰＧＤＡ、ＰＥＧ４００ＤＡ、ＦＭ−４００、Ｒ−１６７、ＨＸ−２２０、ＨＸ−６２０、Ｒ−５５１、Ｒ−７１２、Ｒ−６０４、Ｒ−６８４、ＧＰＯ−３０３、ＴＭＰＴＡ、ＴＨＥ−３３０、ＴＰＡ−３２０、ＴＰＡ−３３０、ＰＥＴ−３０、Ｔ−１４２０、ＲＰ−１０４０、ＤＰＨＡ、ＭＡＸ−３５１０、ＤＰＥＡ−１２、ＤＰＨＡ−２Ｃ、ＤＰＨＡ−４０Ｈ、Ｄ−３１０、Ｄ−３３０、ＤＰＣＡ−２０、ＤＰＣＡ−３０、ＤＰＣＡ−６０、ＤＰＣＡ−１２０、ＤＮ−００７５、ＤＮ−２４７５、ＴＣ−１２０Ｓ、ＳＲ−２９５、ＳＲ−３５５、ＳＲ−３９９Ｅ、ＳＲ−４９４、ＳＲ−９０４１、ＳＲ−３６８、ＳＲ−４１５、ＳＲ−４４４、ＳＲ−４５４、ＳＲ−４９２、ＳＲ−４９９、ＳＲ−５０２、ＳＲ−９０２０、ＳＲ−９０３５、ＳＲ−１１１、ＳＲ−２１２、ＳＲ−２１３、ＳＲ−２３０、ＳＲ−２５９、ＳＲ−２６８、ＳＲ−２７２、ＳＲ−３４４、ＳＲ−３４９、ＳＲ−６０１、ＳＲ−６０２、ＳＲ−６１０、ＳＲ−９００３、ＫＳ−ＨＤＤＡ、ＫＳ−ＴＰＧＤＡ、ＫＳ−ＴＭＰＴＡなど；新中村化学（株）製のＡ−９３００、Ａ−ＴＭＭ−３、Ａ−ＴＭＰＴ、ＡＤ−ＴＭＰ、Ａ−ＴＭＭＴ、Ａ−９５５０、Ａ−ＤＰＨなど；共栄社化学（株）製のライトアクリレート１，９−ＮＤ−Ａ、ＰＥ−４Ａ、ＤＰＥ−６Ａなどを挙げることができる。
【００４８】
本発明において好ましく使用される多官能（メタ）アクリレートはその（メタ）アクリル当量が、好ましくは１，０００ｇ／ｅｑ以下であり、より好ましくは５０〜６００ｇ／ｅｑである。（メタ）アクリル当量が１，０００ｇ／ｅｑ以下である多官能（メタ）アクリレートを使用することにより、形成される塗膜の耐擦傷性および硬度を高めることができる。なお、本発明において、（メタ）アクリル当量とは、（メタ）アクリロイル基１モル当たりの分子量であり、
（多官能アクリレート化合物の分子量）／（多官能アクリレート化合物１分子量当たりの（メタ）アクリロイル基の数）
で表される値である。
【００４９】
本発明においては、（メタ）アクリル当量が同じである多官能アクリレートのみを使用してもよいし、（メタ）アクリル当量が異なる複数種の多官能アクリレートの混合物を使用してもよい。後者の場合、多官能アクリレートの（メタ）アクリル当量は、混合物全体の平均値として評価すればよい。
【００５０】
本発明で使用されるにおける多官能（メタ）アクリレート（Ｂ）の使用割合は、前記含フッ素重合体粒子（Ａ）と前記多官能（メタ）アクリレート（Ｂ）の合計１００質量部に対して、２０〜９５質量部であり、３０〜９０質量部であることがより好ましく、３５〜８０質量部であることがさらに好ましい。前記範囲の使用割合とすることにより、塗料用組成物の塗布性を維持しつつ、塗膜の硬度を高くすることができる。
【００５１】
１．３．重合開始剤（Ｃ）
重合開始剤（Ｃ）は、光照射または加熱によって多官能（メタ）アクリレート（Ｂ）の重合を開始する活性種を発生する成分である。本発明で使用される多官能（メタ）アクリレート（Ｂ）は、好ましくは加熱のみによって自発的に重合を開始することができるから、塗料用組成物が重合開始剤（Ｃ）を含有していなくても高品位の塗膜を得ることができるが、任意的に重合開始剤（Ｃ）を含有してしてもよい。この重合開始剤（Ｃ）は、水溶性であっても油溶性であってもよい。重合開始剤（Ｃ）の具体例は、例えば以下のとおりである。
【００５２】
光照射によって活性種を発生する重合開始剤（Ｃ）としては、例えばアセトフェノン、アセトフェノンベンジルケタール、１−ヒドロキシシクロヘキシルフェニルケトン、２，２−ジメトキシ−１，２−ジフェニルエタン−１−オン、キサントン、フルオレノン、ベンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、２−ベンジル−２−ジメチルアミノ−１−（４−モルホリノフェニル）−ブタノン−１，４−（２−ヒドロキシエトキシ）フェニル−（２−ヒドロキシ−２−プロピル）ケトン、２，４，６−トリメチルベンゾイルジフェニルホスフィンオキサイド、ビス−（２，６−ジメトキシベンゾイル）−２，４，４−トリメチルペンチルホスフィンオキシド、オリゴ（２−ヒドロキシ−２−メチル−１−（４−（１−メチルビニル）フェニル）プロパノン）などを挙げることができる。これらの市販品としては、例えばＢＡＳＦジャパン（株）製のイルガキュア  １２７、１８４、３６９、３７９、６５１、５００、８１９、９０７、７８４、２９５９、ＯＸＥ０１、ＯＸＥ０２、ＣＧＩ１７００、ＣＧＩ１７５０、ＣＧＩ１８５０、ＣＧ２４−６１、ダロキュア  １１１６、１１７３、ルシリンＴＰＯ、８８９３；ＵＣＢ社製のユベクリルＰ３６；フラテッリ・ランベルティ社製のエザキュアーＫＩＰ１５０、ＫＩＰ６５ＬＴ、ＫＩＰ１００Ｆ、ＫＴ３７、ＫＴ５５、ＫＴＯ４６、ＫＩＰ７５／Ｂなどを挙げることができる。
【００５３】
加熱によって活性種を発生する重合開始剤（Ｃ）としては、例えばハイドロパーオキサイド類、パーオキシエステル類、ジアルキルバーオキサイド類、パーオキシエステル類、ジアシルパーオキサイド類、パーオキシジカーボネート類、パーオキシケタール類、ケトンパーオキサイド類などの有機過酸化物；過硫酸アンモニウム、過硫酸ナトリウム、過硫酸カリウムなどの過硫酸塩；アゾビスイソブチロニトリルなどのアゾ化合物などを挙げることができる。
【００５４】
本発明で使用される塗料用組成物における重合開始剤（Ｃ）の含有割合は、前記含フッ素重合体粒子（Ａ）と前記多官能（メタ）アクリレート（Ｂ）の合計１００質量部に対して、１〜１０質量部であることが好ましく、２〜５質量部であることが好ましく、２〜４．５質量部であることがさらに好ましい。前記範囲の使用割合とすることにより、塗料用組成物の塗布性を維持しつつ、塗膜の硬度を高くすることができる。
【００５５】
１．４．界面活性剤（Ｄ）
本発明における塗料用組成物は好ましくは界面活性剤（Ｄ）を含有することができる。
【００５６】
上記塗料用組成物に含有される界面活性剤（Ｄ）は、オキシアルキレン鎖を含むアニオン界面活性剤であるのが好ましく、下記式（１）で表される化合物を含むものであることがより好ましい。
【００５７】
Ｘ−Ｏ−（Ｒ１Ｏ）ｎ−Ｒ２      （１）
（上記式（１）中、Ｘは芳香環を有する基であり、
Ｒ１は炭素数２〜４のアルキレン基であり、
Ｒ２は水素原子、ＰＯ（ＯＭ）２またはＳＯ３Ｍ（ただしＭは水素原子、アンモニウムイオンまたは金属イオンである。）であり、そして
ｎは５〜１５０の整数である。）
上記Ｘにおける芳香環としては、例えばベンゼン環、ナフタレン環などを挙げることができ、ベンゼン環が好ましい。Ｘとして特に好ましくは下記式（２）で表される基である。
【００５８】
【化１】
2018083852.tif 000003
【００５９】
（式（２）中、Ｒ３およびＲ４は、それぞれ独立に、水素原子またはアルキル基であり、ｍは１〜３の整数であり、そして「＊」は結合手であることを示す。）
式（２）中、Ｒ３およびＲ４のアルキル基としては、炭素数１〜３のアルキル基が好ましく、それぞれ独立に例えばメチル基、エチル基、ｎ−プロピル基などであることができる。Ｒ３およびＲ４としては、それぞれ独立に、メチル基またはエチル基であることが特に好ましい。Ｒ１のアルキレン基としては、例えば１，２−エチレン基、１，２−プロピレン基、１，３−プロピレン基、１，４−ブチレン基、１，３−ブチレン基などを挙げることができる。Ｒ２中のＭにおける金属イオンとしては、１価のカチオンであることが好ましく、例えばナトリウムイオン、カリウムイオン、リチウムイオンなどのアルカリ金属イオンを挙げることができる。
【００６０】
上記式（１）の具体例としては、ニューコール７０７−ＳＦ、ニューコール７１４−ＳＦ、ニューコール７４０−ＳＦ、ニューコール２６０７−ＳＦ（以上、日本乳化剤（株）製）などを好適に使用することができる。
【００６１】
塗料用組成物における界面活性剤（Ｄ）としては、上記式（１）で表される化合物のみを使用してもよく、上記式（１）で表される化合物とその他の界面活性剤とを併用してもよい。ここで使用されるその他の界面活性剤としては、公知の乳化剤を好適に例示することができ、例えばノニオン性乳化剤、アニオン性乳化剤、反応性乳化剤などを使用することができる。これらの具体例としては、上記ノニオン性乳化剤として、例えばポリエチレングリコールまたはポリアルキレングリコールのアルキルエステル、脂肪酸エステル、ソルビタン脂肪酸エステル、ソルビトール脂肪酸エステル、アルキルエーテル、アルキルフェニルエーテルなどを挙げることができる。
【００６２】
また、アニオン性乳化剤として、例えば高級アルコールの硫酸エステル塩、ポリオキシエチレンアルキルエーテル硫酸エステル塩、アルキルベンゼンスルホン酸塩、アルキルジフェニルエーテルジスルホン酸塩、脂肪族スルホン酸塩、脂肪族カルボン酸塩、デヒドロアビエチン酸塩、ナフタレンスルホン酸・ホルマリン縮合物、非イオン性界面活性剤の硫酸エステル塩などを、それぞれ挙げることができる。反応性乳化剤としては、商品名で、例えばラテムルＳ−１８０Ａ（花王（株）製）；エレミノールＪＳ−２（三洋化成工業（株）製）；アクアロンＫＨ−１０（第一工業製薬（株）製）；アデカリアソープＳＥ−１０Ｎ、ＳＲ−１０２５（以上、（株）ＡＤＥＫＡ製）；Ａｎｔｏｘ  ＭＳ−６０（日本乳化剤（株）製）；サーフマーＦＰ−１２０（東邦化学工業（株）製）などを挙げることができる。
【００６３】
本発明で使用される塗料用組成物における界面活性剤（Ｄ）の含有割合は、多官能（メタ）アクリレート（Ｂ）１００質量部に対して、好ましくは０．０１〜９９質量部である。
【００６４】
１．３．液状媒体
本実施の形態に係る塗料用組成物は、液状媒体を含有する。液状媒体としては、水を含有する水系媒体であることが好ましい。この水系媒体には、水以外の非水系媒体を含有させることができる。その塗布性を改善する観点から、６０〜３５０℃の標準沸点を有する非水系媒体を含有することができる。このような非水系媒体の具体例としては、例えば、Ｎ−メチルピロリドン、ジメチルホルムアミド、Ｎ，Ｎ−ジメチルアセトアミド等のアミド化合物；トルエン、キシレン、ｎ−ドデカン、テトラリン等の炭化水素；メタノール、エタノール、イソプロピルアルコール、ｎ−ブチルアルコール、イソブチルアルコール、ｔ−ブチルアルコール、エチレングリコール、グリセリン、プロピレングリコール、２−エチル−１−ヘキサノール、１−ノナノール、ラウリルアルコール等のアルコール；メチルエチルケトン、メチルイソブチルケトン、シクロヘキサノン、ホロン、アセトフェノン、イソホロン等のケトン；酢酸エチル、酢酸ブチル、酢酸ベンジル、酪酸イソペンチル、乳酸メチル、乳酸エチル、乳酸ブチル等のエステル；ｏ−トルイジン、ｍ−トルイジン、ｐ−トルイジン等のアミン化合物；γ−ブチロラクトン、δ−ブチロラクトン等のラクトン；ジメチルスルホキシド、スルホラン等のスルホキシド・スルホン化合物等を挙げることができ、これらのうちから選択される１種以上を使用することができる。液状媒体が水及び水以外の非水系媒体を含有する場合、液状媒体の全量１００質量％中、９０質量％以上が水であることが好ましく、９８質量％以上が水であることがより好ましい。本実施の形態に係る塗料用組成物は、液状媒体として水系媒体を使用することにより、環境に対して悪影響を及ぼす程度が低くなり、取扱作業者に対する安全性も高くなる。
【００６５】
液状媒体中に含まれる非水系媒体の含有割合は、液状媒体１００質量部に対して、１０質量部以下であることが好ましく、５質量部以下であることがより好ましい。非水系媒体の含有割合が前記範囲であると、塗膜の塗工性や密着性をより向上させることができる。
【００６６】
１．４．その他の添加剤
本実施の形態に係る塗料用組成物は、必要に応じて前述した成分以外の添加剤を含有することができる。このような添加剤としては、例えば増粘剤、架橋剤、消泡剤、成膜助剤（ブチルセロソルブ、テキサノール等）、凍結防止剤（エチレングリコール、プロピレングリコール等）、ｐＨ調整剤（アンモニア水、エタノールアミン等）、表面調整剤、フィラー（シリカ、アルミナ、ジルコニア、チタニア等）等が挙げられる。これらの添加剤の添加量は、本実施の形態に係る塗料用組成物の固形分換算１００質量部に対して、４０質量部以下とすることができる。
【００６７】
本実施の形態に係る塗料用組成物に添加することのできる増粘剤としては、例えばカルボキシメチルセルロース、メチルセルロース、ヒドロキシプロピルセルロース等のセルロース化合物；上記セルロース化合物のアンモニウム塩又はアルカリ金属塩；ポリ（メタ）アクリル酸、変性ポリ（メタ）アクリル酸等のポリカルボン酸；上記ポリカルボン酸のアルカリ金属塩；ポリビニルアルコール、変性ポリビニルアルコール、エチレン−ビニルアルコール共重合体等のポリビニルアルコール系（共）重合体；（メタ）アクリル酸、マレイン酸及びフマル酸等の不飽和カルボン酸と、ビニルエステルとの共重合体の鹸化物等の水溶性ポリマー等を挙げることができる。これらの中でも特に好ましい増粘剤としては、カルボキシメチルセルロースのアルカリ金属塩、ポリ（メタ）アクリル酸のアルカリ金属塩等である。
【００６８】
本実施の形態に係る塗料用組成物は、架橋剤を含有することができる。使用することのできる架橋剤としては、ヒドラジン誘導体、カルボジイミド化合物、イソシアネート化合物、アミノ化合物、エポキシ化合物、オキサゾリン化合物、酸無水物、アミン化合物、アジリジン化合物が挙げられる。
【００６９】
本実施の形態に係る塗料用組成物に添加することのできる消泡剤としては、シリコン系消泡剤、ポリマー系消泡剤等が挙げられる。
【００７０】
本実施の形態に係る塗料用組成物は、その塗工性を改善する観点から、表面調整剤を含有することができる。表面調整剤としてはシロキサン化合物、アクリル系共重合体、メタクリル系共重合体等が挙げられる。
【００７１】
２．塗料
本願発明における「塗料」とは、保護、美装、又は独自な機能を付与するために、基材の表面に塗り付ける流動体のことをいう。本願発明における「塗膜」とは、塗料を基材の表面に塗布した後、乾燥させて形成された膜のことをいう。
【００７２】
上述した塗料用組成物は、着色剤を含有していないため、クリア塗装用の塗料として使用することができる。また、着色する等して塗膜に更なる機能を付与するために、必要に応じて無機顔料、有機顔料、充填剤等の無機あるいは有機化合物等の着色剤を上述した塗料用組成物に添加して使用することもできる。
【００７３】
本実施の形態に係る塗料は、上述の塗料用組成物と、着色剤と、を含有することを特徴とする。本実施の形態に係る塗料によれば、着色による美装だけではなく、上述の塗料用組成物に由来する機能、すなわち基材との密着性や、強度（例えば耐候性、耐水性、耐久性）及び安定性に優れた塗膜を形成することができる。以下、本実施の形態に係る塗料に含まれる成分について詳細に説明する。ただし、塗料用組成物については、上述した通りであるから説明を省略する。
【００７４】
２．１．着色剤
着色剤は、特に制限はなく、目的とする塗膜に応じて適宜適当な材料を選択することができる。着色剤としては、必要に応じて、無機顔料、有機顔料、充填剤等の無機あるいは有機化合物を添加・配合し使用することもできる。
【００７５】
２．２．その他の成分
本実施の形態に係る塗料は、必要に応じて前述した成分以外の成分を含有することができる。このような成分としては、例えば記「１．３．液状媒体」に記載したような非水系媒体、上記「１．４．その他の添加剤」に記載したような増粘剤、カーボンブラック、２硫化モリブデン、ホワイトカーボン、炭酸カルシウム、硫酸バリウム、タルク、珪酸カルシウム等の充填材、上記「１．４．その他の添加剤」に記載したような消泡剤、上記「１．４．その他の添加剤」に記載したような表面調整剤等が挙げられる。
【００７６】
２．３．塗料の製造方法
本実施の形態に係る塗料は、着色剤を使用する場合、前述の塗料用組成物と、着色剤と、液状媒体と、必要に応じて用いられる添加剤と、を混合することにより製造することができる。これらの混合には公知の手法による攪拌によって行うことができる。塗料を製造するための混合撹拌としては、分散液中に着色剤の凝集体が残らない程度に撹拌し得る混合機と、必要にして十分な分散条件とを選択する必要がある。混合機としては、例えばボールミル、サンドミル、顔料分散機、擂潰機、超音波分散機、ホモジナイザー、プラネタリーミキサー、ホバートミキサー等を例示することができる。
【００７７】
３．塗装体
本実施の形態に係る塗装体は、基材と、前記基材の表面に上述の塗料用組成物又は塗料が塗布及び乾燥されて形成された塗膜と、を備えることを特徴とする。かかる塗膜は、適宜の基材の表面に、上述の塗料用組成物又は塗料を塗布し、それを乾燥させることにより形成することができる。該塗膜を備える塗装体は、基材と塗膜との密着性に優れ、塗膜の強度及び安定性にも優れており、中でも塗膜の耐候性がとりわけ良好となる。また、これらの効果が長期間保持される。
【００７８】
塗装体の基材としては、特に制限されないが、例えばセメント、タイル、金属、プラスチック、ガラス等の基材が挙げられる。これらの基材の表面に上述の塗料用組成物又は塗料を塗布して形成された塗膜は、高耐久保護コーティング材として使用することができる。また、該塗膜は、建築、建材、自動車等、屋外使用を想定した耐久性及び耐汚染性が要求される遮熱塗膜や防食塗膜として好適に用いられる他、フェルトやガラス、紙等の多孔質物質への含浸加工材、パッキング材、繊維・織物や畳の保護膜としても好適に使用することができる。
【００７９】
塗料用組成物又は塗料の基材への塗布方法についても特に制限はない。塗布は、例えばドクターブレード法、ディップ法、リバースロール法、ダイレクトロール法、グラビア法、エクストルージョン法、浸漬法、ハケ塗り法、スプレー塗布、バーコーター、ナイフコーター、スクリーン印刷、スピンコーター、アプリケーター、フローコーター、遠心コーター、超音波コーター、フレキソ印刷、等の適宜の方法によることができる。
【００８０】
４．実施例
以下、本発明を実施例に基づいて具体的に説明するが、本発明はこれらの実施例に何ら限定されるものではない。実施例、比較例中の「部」及び「％」は、特に断らない限り質量基準である。
【００８１】
４．１．実施例１
４．１．１．重合体粒子（Ａ）の作製
電磁式撹拌機を備えた内容積約６Ｌのオートクレーブの内部を十分に窒素置換した後、脱酸素した純水２．５Ｌ及び乳化剤としてパーフルオロデカン酸アンモニウム２５ｇを仕込み、３５０ｒｐｍで撹拌しながら６０℃まで昇温した。次いで、単量体であるフッ化ビニリデン（ＶＤＦ）８８モル％、四フッ化エチレン（ＴＦＥ）６モル％、六フッ化プロピレン（ＨＦＰ）６モル％の混合組成を有する混合ガスを導入し、８０℃に昇温した。内圧は２．５ＭＰａであった。その後、重合開始剤としてジイソプロピルパーオキシジカーボネートを２０％含有するフロン１１３溶液２５ｇを窒素ガスを使用して圧入し、重合を開始した。開始後は内圧２．５ＭＰａとなるようにＶＤＦ／ＴＦＥ／ＨＦＰ＝８８／６／６（モル％）の混合ガスを追加添加した。１２ｈｒの反応後、反応容器を冷却し反応を終了し、含フッ素重合体が粒子状に水に分散した水分散液（ラテックス）を得た。得られた分散液中の含フッ素重合体濃度は４８質量％であり、水を加えて固形分濃度４０質量％とした。得られた含フッ素重合体につき、１９Ｆ−ＮＭＲにより分析した結果、各単量体のモル組成比はＶＤＦ／ＴＦＥ／ＨＦＰ＝８８／６／６であった。
【００８２】
４．１．２．多官能（メタ）アクリレート（Ｂ）の水分散体の作製
ＳＵＳ製容器に、ジペンタエリスリトールヘキサアクリレート（ＤＰＨＡ）１００質量部仕込み、４０℃に昇温した後、ホモディスパーにて２０００ｒｐｍで攪拌下、乳化剤「ニューコール７０７−ＳＦ」（商品名、株式会社日本乳化剤製）５質量部を１／５量ずつ４分間隔で投入し、さらにイオン交換水９３質量部加え、ジペンタエリスリトールヘキサアクリレートを５０％含有する水分散体を得た。
【００８３】
４．１．３．塗料用組成物の作製
容量７Ｌのセパラブルフラスコの内部を十分に窒素置換した後、重合体粒子（Ａ）として「４．１．１．重合体粒子（Ａ）の作製」の工程で得られた水系分散体に含まれる重合体粒子（Ａ）３０質量部に対し、多官能（メタ）アクリレート（Ｂ）として「４．１．２．多官能（メタ）アクリレート（Ｂ）の水分散体の作製」の工程で得られた水分散液体に含まれるジペンタエリスリトールヘキサアクリレート７０質量部、重合開始剤（Ｃ）としてＩｒｇａｃｕｒｅ１８４（製品名、株式会社ＢＡＳＦジャパン社製）２．１質量部及びＩｒｇａｃｕｒｅ９０７（商品名、株式会社ＢＡＳＦジャパン社製）２．１質量部、メチルエチルケトン１００質量部を順次仕込み、６５℃に昇温した後、２時間加熱した。その後、冷却し、エバポレーターにてメチルエチルケトンを除去し、（Ａ）成分と（Ｂ）成分の合計量が４７質量％である塗料用組成物を得た。
【００８４】
４．１．２．塗膜の評価
＜外観評価＞
上記で得られた塗料用組成物を、易接着層処理を施したポリエチレンテレフタレートフィルム（製品名「コスモシャインＡ４３００」、膜厚１８８μｍ、東洋紡社製）上にバーコーターを用いて膜厚５ｕｍに塗工した。１３０℃で２分乾燥した後、高圧水銀灯を用いて空気下で照射量３００ｍＪ／ｃｍ２の強度で紫外線を照射して硬化塗膜を形成した。このようにして得られた硬化被膜の外観を目視にて評価した。なお、評価基準は以下の通りであり、その結果を表１に併せて示した。
・「◎」…平滑、白化なし。
・「○」…わずかに面状が悪い、または膜がやや白化している。
・「△」…やや面状が悪い、または膜が白化している。
・「×」…かなり面状が悪い。
【００８５】
＜防汚性評価＞
耐候性評価用と同様の方法で得られた塗膜に対して、屋外（四日市市）で南面４５°６ヶ月暴露し、測色計（コニカミノルタ製、ＣＭ２００２）により△Ｅ値を測定した。なお、評価基準は以下の通りであり、その結果を表１に併せて示した。
・「◎」…△Ｅが４未満であり、非常に良好である。
・「○」…△Ｅが４以上５未満であり、良好である。
・「△」…△Ｅが５以上６未満であり、やや不良である。
・「×」…△Ｅが６以上であり、不良である。
【００８６】
＜鉛筆硬度評価＞
外観評価用と同様の方法で得られた塗膜に対して、ＪＩＳ  Ｋ５６００−５−４に準拠し、鉛筆硬度を評価した。その結果を表１に併せて示した。
【００８７】
＜表面平滑性評価＞
外観評価用と同様の方法で得られた塗膜に対して、ＡＦＭ（日立ハイテクサイエンス製、高分解能多機能型ユニットＳ−ｉｍａｇｅ、プローブ顕微鏡ステーションＮａｎｏＮａｖｉＲｅａｌ）観察により表面粗さ（Ｒａ値  単位：ｎｍ）を計測した。その結果を表１に併せて示した。
【００８８】
４．２．実施例２〜４、６〜１１
重合体粒子（Ａ）、多官能（メタ）アクリレート（Ｂ）、重合開始剤（Ｃ）をそれぞれ表１に記載の仕込み量（質量部）と種類とした以外は、上記実施例１と同様にして塗料用組成物を調製した。また、得られた塗料用組成物について、上記実施例１と同様にして評価した。その結果を表１に併せて示した。
【００８９】
４．３．実施例５
容量７Ｌのセパラブルフラスコの内部を十分に窒素置換した後、重合体粒子（Ａ）として「４．１．１．重合体粒子（Ａ）の作製」の工程で得られた水系分散体に含まれる重合体粒子（Ａ）１０質量部に対し、多官能（メタ）アクリレート（Ｂ）として「４．１．２．多官能（メタ）アクリレート（Ｂ）の水分散体の作製」の工程で得られた水分散液体に含まれるジペンタエリスリトールヘキサアクリレート９０質量部、重合開始剤（Ｃ）としてＩｒｇａｃｕｒｅ１８４（商品名、株式会社ＢＡＳＦジャパン社製）２．７質量部及びＩｒｇａｃｕｒｅ９０７（商品名、株式会社ＢＡＳＦジャパン社製）２．７質量部を順次仕込み、６５℃に昇温した後、２時間加熱した。その後、冷却することで（Ａ）成分と（Ｂ）成分の合計量が４７質量％である塗料用組成物を得た。得られた塗料用組成物について、上記実施例１と同様にして評価した。その結果を表１に併せて示した。
【００９０】
４．４．比較例１〜２ 
重合体粒子（Ａ）、多官能（メタ）アクリレート（Ｂ）、重合開始剤（Ｃ）をそれぞれ表１に記載の仕込み量（質量部）と種類とした以外は、上記実施例５と同様にして塗料用組成物を調製した。また、得られた塗料用組成物について、上記実施例１と同様にして評価した。その結果を表１に併せて示した。
【００９１】
４．５．実施例１２
容量７Ｌのセパラブルフラスコの内部を十分に窒素置換した後、「４．１．１．重合体粒子（Ａ）の作製」の工程で得られた含フッ素重合体の微粒子を含有する水系分散体１，６００ｇ（含フッ素重合体換算で６４０ｇ）、この水系分散体に含まれる含フッ素重合体１５０質量部に対して、乳化剤「アデカリアソープＳＲ１０２５」（商品名、株式会社ＡＤＥＫＡ製）２質量部、メタクリル酸メチル（ＭＭＡ）４２．０７質量部、アクリル酸２−エチルヘキシル（ＥＨＡ）４９．５３質量部、アクリル酸ブチル（ＢＡ）０．９部、アクリル酸（ＡＡ）２．５質量部及びジアセトンアクリルアミド（ＤＡＡＭ）５質量部ならびに水５０質量部を順次仕込み、６０℃に昇温した後、水溶性重合開始剤である過硫酸アンモニウム０．３質量部を添加し、７５℃に昇温して３時間反応を行い、さらに８５℃で２時間反応を行った。その後、冷却した後に反応を停止し、１０％アンモニア水溶液でｐＨを８に調節することにより、重合体粒子（Ａ）を４７質量％含有する水系分散体（ラテックス）を得た。
【００９２】
作製した水分散体に含有される重合体粒子（Ａ）を１０質量部、多官能（メタ）アクリレート（Ｂ）として「４．１．２．多官能（メタ）アクリレート（Ｂ）の水分散体の作製」の工程で得られた水分散液体に含まれるジペンタエリスリトールヘキサアクリレート９０質量部、重合開始剤（Ｃ）としてＩｒｇａｃｕｒｅ１８４（商品名、株式会社ＢＡＳＦジャパン社製）２．７質量部及びＩｒｇａｃｕｒｅ９０７（商品名、株式会社ＢＡＳＦジャパン社製）２．７質量部を順次仕込み、６５℃に昇温した後、２時間加熱した。その後、冷却することで（Ａ）成分と（Ｂ）成分の合計量が４７質量％である塗料用組成物を得た。得られた塗料用組成物について、上記実施例１と同様にして評価した。その結果を表１に併せて示した。
【００９３】
４．６．比較例３
重合体粒子（Ａ）、多官能（メタ）アクリレート（Ｂ）、重合開始剤（Ｃ）をそれぞれ表１に記載の仕込み量（質量部）と種類とした以外は、上記実施例１２と同様にして塗料用組成物を調製した。また、得られた塗料用組成物について、上記実施例１と同様にして評価した。その結果を表１に併せて示した。
【００９４】
４．７．評価結果
塗料用組成物の組成及び各評価試験の結果を表１に併せて示す。
【００９５】
【表１】
2018083852.tif 000004
【００９６】
なお、表１における各成分の略称は、それぞれ以下の化合物を意味する。
ＤＰＨＡ：ジペンタエリスリトールヘキサアクリレート（日本化薬社製、製品名「ＫＡＹＡＲＡＤ  ＤＰＨＡ」）
ＤＰＥＨＡ：エチレンオキサイド変性ジペンタエリスリトールヘキサアクリレート（日本化薬社製、製品名「ＫＡＹＡＲＡＤ  ＤＰＥＡ−１２」
ＰＴＡ：ペンタエリスリトールトリアクリレート（日本化薬社製、製品名「ＫＡＹＡＲＡＤ  ＰＥＴ−３０」
ＨＣＰＫ：１−ヒドロキシシクロヘキシルフェニルケトン（株式会社ＢＡＳＦジャパン社製、製品名「Ｉｒｇａｃｕｒｅ  １８４」
ＭＭＰ：２−［４−（メチルチオ）ベンゾイル］−２−（４−モルホリニル）プロパン（株式会社ＢＡＳＦジャパン社製、製品名「Ｉｒｇａｃｕｒｅ  ９０７」）
実施例１〜１２によれば、本願発明の塗料用組成物は良好な結果を示すことが明らかとなった。これに対して、本願発明の塗料用組成物ではない比較例１〜３では、特性が不良となった。
【００９７】
本発明は、上記の実施形態に限定されるものではなく、種々の変形が可能である。本発明は、実施形態で説明した構成と実質的に同一の構成（例えば、機能、方法及び結果が同一の構成、あるいは目的及び効果が同一の構成）を包含する。また本発明は、上記の実施形態で説明した構成の本質的でない部分を他の構成に置き換えた構成を包含する。さらに本発明は、上記の実施形態で説明した構成と同一の作用効果を奏する構成又は同一の目的を達成することができる構成をも包含する。さらに本発明は、上記の実施形態で説明した構成に公知技術を付加した構成をも包含する。